СТАЛЬ СО СТРУКТУРОЙ НИЗКОУГЛЕРОДИСТОГО МАРТЕНСИТА

Сталь, содержащая углерод, кремний, хром, марганец, никель и по мере необходимости, молибден, ванадий, титан, ниобий, кальций, церий и РЗМ, с целью формирования структуры реечного и глобулярного мартенсита при медленном охлаждении на спокойном воздухе или ускоренным охлаждением, и совмещения горячего формообразования с закалкой охлаждением на воздухе компоненты взяты в следующем соотношении, мас.%:
Углерод
0,182-0,272
Хром
1,2-4,0
Никель
не более 4,0
Марганец
0,1-3,0
Молибден
не более 3,0
Ванадий
не более 0,3
Медь
не более 2,5
Титан
не более 0,1
Ниобий
не более 0,15
Кремний
не более 0,6
Азот
0,001-0,25
Кальций
не более 0,15
Церий
не более 0,15
Редкоземельные элементы
не более 0,03
Железо
Остальное
при этом после закалки стали с деформационного нагрева или после аустенитизации с охлаждением на спокойном воздухе и последующего отпуска сталь имеет структуру реечного и глобулярного мартенсита.